(57)【要約】      （修正有）【課題】  硬質被覆層がすぐれた耐チッピング性を有する表面被覆サーメット製切削工具を提供する。【解決手段】  表面被覆サーメット製切削工具が、ＷＣ基超硬合金またはＴｉＣＮ基サーメットで構成された工具基体の表面に、（ａ）下部層が、いずれも化学蒸着形成されたＴｉＣ層、ＴｉＮ層、ＴｉＣＮ層、ＴｉＣＯ層、およびＴｉＣＮＯ層のうちの１層または２層以上からなり、（ｂ）上部層が、化学蒸着形成した状態でκ型またはθ型の結晶構造、かつ、組成式：（Ａｌ１−Ｘ  ＺｒＸ  ）2Ｏ3  、で表わした場合、電子線マイクロアナライザーで測定して、Ｘ値が原子比で０．００３〜０．０５を満足する（Ａｌ，Ｚｒ）2Ｏ3層の表面に、ＺｒＯ2層を化学蒸着形成した状態で、加熱処理を施して、前記κ型またはθ型の結晶構造を有する（Ａｌ，Ｚｒ）2Ｏ3層の結晶構造をα型結晶構造に変態してなる、（ａ）および（ｂ）で構成された硬質被覆層を形成してなる。【選択図】  なし【特許請求の範囲】
【請求項１】
炭化タングステン基超硬合金または炭窒化チタン基サーメットで構成された工具基体の表面に、
（ａ）下部層が、いずれも化学蒸着形成されたＴｉの炭化物層、窒化物層、炭窒化物層、炭酸化物層、および炭窒酸化物層のうちの１層または２層以上からなり、かつ３〜２０μｍの合計平均層厚を有するＴｉ化合物層、
（ｂ）上部層が、化学蒸着形成した状態でκ型またはθ型の結晶構造および１〜１５μｍの平均層厚を有し、かつ、
組成式：（Ａｌ１−Ｘ  ＺｒＸ  ）2Ｏ3  、
で表わした場合、電子線マイクロアナライザー（ＥＰＭＡ）で測定して、Ｘ値が原子比で０．００３〜０．０５を満足するＡｌ―Ｚｒ酸化物層の表面に、酸化ジルコニウム層を１．５〜５μｍの平均層厚で化学蒸着形成した状態で、加熱処理を施して、前記κ型またはθ型の結晶構造を有するＡｌ―Ｚｒ酸化物層の結晶構造をα型結晶構造に変態してなると共に、
電界放出型走査電子顕微鏡を用い、表面研磨面の測定範囲内に存在する六方晶結晶格子を有する結晶粒個々に電子線を照射して、前記表面研磨面の法線に対して、前記結晶粒の結晶面である（０００１）面の法線がなす傾斜角を測定し、前記測定傾斜角のうち、０〜４５度の範囲内にある測定傾斜角を０．２５度のピッチ毎に区分すると共に、各区分内に存在する度数を集計してなる傾斜角度数分布グラフにおいて、３〜１６度の範囲内の傾斜角区分に最高ピークが存在すると共に、前記３〜１６度の範囲内に存在する度数の合計が、傾斜角度数分布グラフにおける度数全体の４５％以上の割合を占める傾斜角度数分布グラフを示す加熱変態α型Ａｌ―Ｚｒ酸化物層、
以上（ａ）および（ｂ）で構成された硬質被覆層を形成してなる硬質被覆層がすぐれた耐チッピング性を有する表面被覆サーメット製切削工具。
【発明の詳細な説明】
【技術分野】
【０００１】
この発明は、特に鋼や鋳鉄などの高速断続切削時に切刃部にきわめて短いピッチで繰り返し付加される機械的熱的衝撃に対して硬質被覆層がすぐれた耐チッピング性を発揮する表面被覆サーメット製切削工具（以下、被覆サーメット工具という）に関するものである。
【背景技術】
【０００２】
従来、一般に、炭化タングステン（以下、ＷＣで示す）基超硬合金または炭窒化チタン（以下、ＴｉＣＮで示す）基サーメットで構成された基体（以下、これらを総称して工具基体という）の表面に、
（ａ）下部層として、いずれも化学蒸着形成されたＴｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層、および炭窒酸化物（以下、ＴｉＣＮＯで示す）層のうちの１層または２層以上からなり、かつ３〜２０μｍの合計平均層厚を有するＴｉ化合物層、
（ｂ）上部層として、化学蒸着形成した状態でα型の結晶構造を有し、かつ１〜１５μｍの平均層厚を有する蒸着α型酸化アルミニウム（以下、Ａｌ2Ｏ3で示す）層、
以上（ａ）および（ｂ）で構成された硬質被覆層を形成してなる被覆サーメット工具が知られており、この被覆サーメット工具が、例えば各種の鋼や鋳鉄などの連続切削や断続切削に用いられていることも知られている。
【０００３】
また、一般に、上記の被覆サーメット工具の硬質被覆層を構成するＴｉ化合物層やＡｌ2Ｏ3層が粒状結晶組織を有し、さらに、前記Ｔｉ化合物層を構成するＴｉＣＮ層を、層自身の強度向上を目的として、通常の化学蒸着装置にて、反応ガスとして有機炭窒化物、例えばＣＨ3ＣＮを含む混合ガスを使用し、７００〜９５０℃の中温温度域で化学蒸着することにより形成して縦長成長結晶組織をもつようにすることも知られている。
【特許文献１】特開平６−３１５０３号公報
【特許文献２】特開平６−８０１０号公報
【発明の開示】
【発明が解決しようとする課題】
【０００４】
近年の切削装置の高性能化はめざましく、一方で切削加工に対する省力化および省エネ化、さらに低コスト化の要求は強く、これに伴い、切削加工は一段と高速化の傾向にあるが、上記の従来被覆サーメット工具においては、これを鋼や鋳鉄などの通常の条件での連続切削や断続切削に用いた場合には問題はないが、特にこれを切削条件の最も厳しい高速断続切削、すなわち切刃部にきわめて短いピッチで繰り返し機械的熱的衝撃が付加される高速断続切削に用いた場合、硬質被覆層の下部層であるＴｉ化合物層はすぐれた高温強度を有し、すぐれた耐衝撃性を示すものの、同上部層を構成する蒸着α型Ａｌ2Ｏ3層は、高温硬さおよび耐熱性にすぐれるものの、高温強度が低いために、機械的熱的衝撃にはチッピング（微小欠け）が発生し易くなり、この結果比較的短時間で使用寿命に至るのが現状である。
【課題を解決するための手段】
【０００５】
そこで、本発明者等は、上述のような観点から、上記の被覆サーメット工具の硬質被覆層の上部層を構成するＡｌ2Ｏ3層の耐チッピング性向上をはかるべく研究を行った結果、
（ａ）上記の通り、硬質被覆層としての蒸着α型Ａｌ2Ｏ3層は、高温硬さおよび耐熱性にすぐれるものの、高温強度が十分でなく、特に高速断続切削で満足な耐チッピング性を発揮することは困難であり、一方蒸着形成した状態でκ型またはθ型の結晶構造を有するＡｌ2Ｏ3層は、前記蒸着α型Ａｌ2Ｏ3層に比して、相対的に高い高温強度を有し、すぐれた耐チッピング性を発揮するものの、高温硬さおよび耐熱性の点で劣り、摩耗の進行が速いこと。
【０００６】
（ｂ）上記の蒸着α型Ａｌ2Ｏ3層、並びに蒸着κ型またはθ型Ａｌ2Ｏ3層に、これらの結晶格子を損なうことのない割合でＺｒを含有させて、
組成式：（Ａｌ１−Ｘ  ＺｒＸ  ）2Ｏ3  、
で現した場合、電子線マイクロアナライザー（ＥＰＭＡ）で測定して、Ｘ値が原子比で、０．００３〜０．０５を満足する組成のＡｌ−Ｚｒ酸化物［以下、（Ａｌ，Ｚｒ）2Ｏ3で示す］層とすると、この結果の（Ａｌ，Ｚｒ）2Ｏ3層は、前記Ａｌ2Ｏ3層に比して高温強度の向上したものになるが、この高温強度の向上は前記蒸着κ型またはθ型（Ａｌ，Ｚｒ）2Ｏ3層の方が前記蒸着α型（Ａｌ，Ｚｒ）2Ｏ3層に比して一段と大きなものとなること。
【０００７】
（ｃ）工具基体の表面に、通常の化学蒸着装置で、下部層として、通常の条件で、上記Ｔｉ化合物層を形成した後、同じく通常の条件で、蒸着形成した状態でκ型またはθ型の結晶構造を有する（Ａｌ，Ｚｒ）2Ｏ3層を形成し、ついで、これに加熱処理、望ましくは圧力：７〜５０ｋＰａのＡｒ雰囲気中、温度：１０００〜１２００℃に５〜８０分保持の条件で加熱処理を施すと、前記Ｔｉ化合物層に結晶構造上変化は起らないが、前記κ型またはθ型の結晶構造を有する（Ａｌ，Ｚｒ）2  Ｏ3  層はα型結晶構造の（Ａｌ，Ｚｒ）2Ｏ3層に変態し、この変態に際して、体積収縮による割れ（クラック）が発生し、この変態割れは変態後のα型（Ａｌ，Ｚｒ）2Ｏ3層に大きな割れとして存在し、切削加工時のチッピング発生の原因となること。
【０００８】
（ｄ）上記（ｃ）のＴｉ化合物層の表面に蒸着形成した状態でκ型またはθ型の結晶構造を有する（Ａｌ，Ｚｒ）2Ｏ3層に、上記条件での加熱処理を施さずに、引き続いて、同じく化学蒸着装置にて、
反応ガス組成：体積％で、ＺｒＣｌ４：１〜６％、ＣＯ２：５〜１５％、ＨＣｌ：１〜８％、Ｈ２：残り、
反応雰囲気温度：８００〜１１００℃、
反応雰囲気圧力：３〜１５ｋＰａ、
の条件で処理して、前記κ型またはθ型（Ａｌ，Ｚｒ）2Ｏ3層の表面に、酸化ジルコニウム（以下、ＺｒＯ２で示す）層を１．５〜５μｍの平均層厚で形成し、この状態で、上記（ｂ）の条件での加熱処理を施して、前記κ型またはθ型の結晶構造の（Ａｌ，Ｚｒ）2Ｏ3層をα型結晶構造の（Ａｌ，Ｚｒ）2Ｏ3層に変態させると、前記変態前の（Ａｌ，Ｚｒ）2Ｏ3層の表面に形成したＺｒＯ２層が、前記（Ａｌ，Ｚｒ）2Ｏ3層のκ型またはθ型の結晶構造からα型結晶構造への変態による体積収縮に伴なって発生する割れの進展を著しく抑制すると共に、前記ＺｒＯ２層の作用で、前記変態を（Ａｌ，Ｚｒ）2Ｏ3層の表面全面に亘って同時的に開始するように作用し、経時的に（Ａｌ，Ｚｒ）2Ｏ3層の表面部から内部に進行する変態形態をとるようになることから、変態時に発生する割れは、きわめて微細に、かつ層全体に亘って一様に分散分布した状態となるほか、変態後のα型（Ａｌ，Ｚｒ）2Ｏ3層における結晶配向も変態前の蒸着κ型またはθ型（Ａｌ，Ｚｒ）2Ｏ3層のもつ結晶配向と同等、あるいは結晶配向に変化があってもきわめて小さなものとなり、この結果形成された加熱変態α型（Ａｌ，Ｚｒ）2Ｏ3層は、α型結晶構造のもつすぐれた高温硬さと耐熱性と共に、加熱変態前のκ型またはθ型（Ａｌ，Ｚｒ）2Ｏ3層のもつ高温強度と同等のすぐれた高温強度を具備するようになり、したがって、硬質被覆層の上部層が前記加熱変態α型（Ａｌ，Ｚｒ）2Ｏ3層とＺｒＯ２層、下部層が上記Ｔｉ化合物層で構成された被覆サーメット工具においては、特に激しい機械的熱的衝撃を伴なう高速断続切削加工でも前記加熱変態α型（Ａｌ，Ｚｒ）2Ｏ3層が、すぐれた高温硬さと耐熱性に加えて、すぐれた高温強度を具備することから、高い高温強度を有する前記Ｔｉ化合物層との共存と相俟って、硬質被覆層におけるチッピング発生が著しく抑制され、長期に亘ってすぐれた耐摩耗性を示すようになること。
【０００９】
（ｅ）上記の従来蒸着α型Ａｌ2Ｏ3層および上記（ｄ）の加熱変態α型（Ａｌ，Ｚｒ）2Ｏ3層について、
電界放出型走査電子顕微鏡を用い、図１（ａ），（ｂ）に概略説明図で示される通り、表面研磨面の測定範囲内に存在する六方晶結晶格子を有する結晶粒個々に電子線を照射して、前記表面研磨面の法線に対して、前記結晶粒の結晶面である（０００１）面の法線がなす傾斜角を測定し、前記測定傾斜角のうち、０〜４５度の範囲内にある測定傾斜角を０．２５度のピッチ毎に区分すると共に、各区分内に存在する度数を集計してなる傾斜角度数分布グラフを作成した場合、前記従来の蒸着α型Ａｌ2Ｏ3層は、図３に例示される通り、（０００１）面の測定傾斜角の分布が０〜４５度の範囲内で不偏的な傾斜角度数分布グラフを示すのに対して、前記加熱変態α型（Ａｌ，Ｚｒ）2Ｏ3層は、図２に例示される通り、傾斜角区分の特定位置にシャープな最高ピークが現れ、このシャープな最高ピークは、ＺｒＯ２層の平均層厚を変化させることによりグラフ横軸の傾斜角区分に現れる位置および高さが変わること。
【００１０】
（ｆ）試験結果によれば、上記ＺｒＯ２層を、上記の通り１．５〜５μｍの平均層厚にすると、上記シャープな最高ピークが傾斜角区分の３〜１６度の範囲内に現れると共に、前記３〜１６度の範囲内に存在する度数の合計（この度数合計と前記最高ピークの高さは比例関係にある）が、傾斜角度数分布グラフにおける度数全体の４５％以上の割合を占める傾斜角度数分布グラフを示すようになり、この結果の傾斜角度数分布グラフで３〜１６度の範囲内の傾斜角度数の割合が４５％以上を占め、かつ前記３〜１６度の範囲内に傾斜角区分の最高ピークが現れる加熱変態α型（Ａｌ，Ｚｒ）2Ｏ3層を硬質被覆層の上部層として、下部層のＴｉ化合物層と共存した状態で蒸着形成してなる被覆サーメット工具は、上記の従来被覆サーメット工具に比して、特に高速断続切削で切刃部にチッピングの発生なく、一段とすぐれた耐摩耗性を発揮するようになること。
以上（ａ）〜（ｆ）に示される研究結果を得たのである。
【００１１】
この発明は、上記の研究結果に基づいてなされたものであって、ＷＣ基超硬合金またはＴｉＣＮ基サーメットで構成された工具基体の表面に、
（ａ）下部層が、いずれも化学蒸着形成されたＴｉＣ層、ＴｉＮ層、ＴｉＣＮ層、ＴｉＣＯ層、およびＴｉＣＮＯ層のうちの１層または２層以上からなり、かつ３〜２０μｍの合計平均層厚を有するＴｉ化合物層、
（ｂ）上部層が、化学蒸着形成した状態でκ型またはθ型の結晶構造および１〜１５μｍの平均層厚を有し、かつ、
組成式：（Ａｌ１−Ｘ  ＺｒＸ  ）2Ｏ3  、
で表わした場合、電子線マイクロアナライザー（ＥＰＭＡ）で測定して、Ｘ値が原子比で０．００３〜０．０５を満足する（Ａｌ，Ｚｒ）2Ｏ3層の表面に、ＺｒＯ２層を１．５〜５μｍの平均層厚で化学蒸着形成した状態で、加熱処理を施して、前記κ型またはθ型の結晶構造を有する（Ａｌ，Ｚｒ）2Ｏ3層の結晶構造をα型結晶構造に変態してなると共に、
電界放出型走査電子顕微鏡を用い、表面研磨面の測定範囲内に存在する六方晶結晶格子を有する結晶粒個々に電子線を照射して、前記表面研磨面の法線に対して、前記結晶粒の結晶面である（０００１）面の法線がなす傾斜角を測定し、前記測定傾斜角のうち、０〜４５度の範囲内にある測定傾斜角を０．２５度のピッチ毎に区分すると共に、各区分内に存在する度数を集計してなる傾斜角度数分布グラフにおいて、３〜１６度の範囲内の傾斜角区分に最高ピークが存在すると共に、前記３〜１６度の範囲内に存在する度数の合計が、傾斜角度数分布グラフにおける度数全体の４５％以上の割合を占める傾斜角度数分布グラフを示す加熱変態α型（Ａｌ，Ｚｒ）2Ｏ3層、
以上（ａ）および（ｂ）で構成された硬質被覆層を形成してなる、硬質被覆層がすぐれた耐チッピング性を有する被覆サーメット工具に特徴を有するものである。
【００１２】
つぎに、この発明の被覆サーメット工具の硬質被覆層の構成層について、上記の通りに数値限定した理由を以下に説明する。
（ａ）Ｔｉ化合物層（下部層）の平均層厚
Ｔｉ化合物層は、自体が加熱変態α型（Ａｌ，Ｚｒ）2Ｏ3層に比して、相対的に高い高温強度を有し、これの存在によって硬質被覆層が一段と高い高温強度を具備するようになるほか、工具基体と上部層である加熱変態α型（Ａｌ，Ｚｒ）2Ｏ3層のいずれにも強固に密着し、よって硬質被覆層の工具基体に対する密着性向上に寄与する作用をもつが、その合計平均層厚が３μｍ未満では、前記作用を十分に発揮させることができず、一方その合計平均層厚が２０μｍを越えると、特に高熱発生を伴なう高速断続切削で熱塑性変形を起し易くなり、これが偏摩耗の原因となることから、その合計平均層厚を３〜２０μｍと定めた。
【００１３】
（ｂ）蒸着κ型またはθ型（Ａｌ，Ｚｒ）2Ｏ3層（上部層）のＺｒの含有割合および平均層厚
蒸着κ型またはθ型（Ａｌ，Ｚｒ）2Ｏ3層は、上記の通り加熱変態後にすぐれた高温硬さと耐熱性、さらに測定傾斜角：３〜１６度の範囲内に最高ピークが現れる傾斜角度数分布グラフを示し、すぐれた高温強度を具備する加熱変態α型（Ａｌ，Ｚｒ）2Ｏ3層となり、構成成分であるＺｒの作用による強度向上効果と相俟って、高速断続切削加工でもチッピングの発生なく、すぐれた耐摩耗性を発揮するようになるが、Ｚｒの含有割合（Ｘ値）が、Ａｌとの合量に占める割合で、原子比で（以下同じ）０．００３未満では、十分な強度向上効果を発揮することができず、一方Ｚｒの含有割合が同０．０５を越えると、六方晶結晶格子に乱れが生じ、加熱処理でのκ型またはθ型結晶構造からα型結晶構造への変態を満足に行うことが困難になることから、Ｚｒの含有割合（Ｘ値）を０．００３〜０．０５と定めた。
また、蒸着κ型またはθ型（Ａｌ，Ｚｒ）2Ｏ3の平均層厚が１μｍ未満では、硬質被覆層に十分な耐摩耗性を発揮せしめることができず、一方その平均層厚が１５μｍを越えて厚くなりすぎると、チッピングが発生し易くなることから、その平均層厚を１〜１５μｍと定めた。
【００１４】
（ｃ）ＺｒＯ２層の平均層厚
ＺｒＯ２層には、上記の通り蒸着κ型またはθ型（Ａｌ，Ｚｒ）2Ｏ3層の加熱変態α型（Ａｌ，Ｚｒ）2Ｏ3層への加熱変態に際して、体積収縮に伴なって発生する割れの進展を著しく抑制すると共に、前記変態を（Ａｌ，Ｚｒ）2Ｏ3層表面全面に亘って同時的に開始させ、経時的に（Ａｌ，Ｚｒ）2Ｏ3層の表面部から内部に進行する変態形態をとる作用があるので、加熱変態時に発生する割れが層全体に亘って微細化および均一化するようになり、さらに、前記ＺｒＯ２層には、平均層厚を１．５〜５μｍにすると、試験結果によれば、これに対応して、傾斜角度数分布グラフにおける３〜１６度の傾斜角区分範囲内に測定傾斜角の最高ピークが現れ、かつ前記３〜１６度の傾斜角区分内に存在する度数の合計割合が、傾斜角度数分布グラフにおける度数全体の４５％以上となる傾斜角度数分布グラフを示す作用があり、したがって、前記平均層厚が１．５未満では、前記加熱変態α型（Ａｌ，Ｚｒ）2Ｏ3層の傾斜角度数分布グラフの３〜１６度の範囲内に現れるピーク高さが不十分、すなわち、前記３〜１６度の範囲内に存在する度数の合計割合が、傾斜角度数分布グラフにおける度数全体の４５％未満となってしまい、この場合上記の通り、前記加熱変態α型（Ａｌ，Ｚｒ）2Ｏ3層に所望のすぐれた高温強度を確保することができず、この結果耐チッピング性に所望の向上効果が得られず、一方その平均層厚が５μｍを越えると、最高ピークの現れる傾斜角区分が３〜１６度の範囲から外れてしまい、この場合も前記加熱変態α型（Ａｌ，Ｚｒ）2Ｏ3層に所望のすぐれた高温強度を確保することができないことから、その平均層厚を１．５〜５μｍと定めた。
【００１５】
なお、切削工具の使用前後の識別を目的として、黄金色の色調を有するＴｉＮ層を、必要に応じて硬質被覆層の最表面層として蒸着形成してもよいが、この場合の平均層厚は０．１〜１μｍでよく、これは０．１μｍ未満では、十分な識別効果が得られず、一方前記ＴｉＮ層による前記識別効果は１μｍまでの平均層厚で十分であるという理由からである。
【発明の効果】
【００１６】
この発明被覆サーメット工具は、機械的熱的衝撃がきわめて高く、かつ高い発熱を伴なう鋼や鋳鉄などの高速断続切削でも、硬質被覆層の上部層を構成する加熱変態α型（Ａｌ，Ｚｒ）2Ｏ3層が、すぐれた高温硬さおよび耐熱性に加えて、すぐれた高温強度を具備し、すぐれた耐チッピング性を発揮することから、長期に亘ってすぐれた耐摩耗性を示すものである。
【発明を実施するための最良の形態】
【００１７】
つぎに、この発明の被覆サーメット工具を実施例により具体的に説明する。
【００１８】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ3Ｃ2粉末、ＴｉＮ粉末、ＴａＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ・ＣＮＭＧ１２０４０８に規定するスローアウエイチップ形状をもったＷＣ基超硬合金製の工具基体Ａ〜Ｆをそれぞれ製造した。
【００１９】
また、原料粉末として、いずれも０．５〜２μｍの平均粒径を有するＴｉＣＮ（質量比でＴｉＣ／ＴｉＮ＝５０／５０）粉末、Ｍｏ2Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５４０℃に１時間保持の条件で焼結し、焼結後、切刃部分にＲ：０．０７ｍｍのホーニング加工を施すことによりＩＳＯ規格・ＣＮＭＧ１２０４１２のチップ形状をもったＴｉＣＮ基サーメット製の工具基体ａ〜ｆを形成した。
【００２０】
つぎに、これらの工具基体Ａ〜Ｆおよび工具基体ａ〜ｆの表面に、通常の化学蒸着装置を用い、表３（表３中のｌ−ＴｉＣＮは特開平６−８０１０号公報に記載される縦長成長結晶組織をもつＴｉＣＮ層の形成条件を示すものであり、これ以外は通常の粒状結晶組織の形成条件を示すものである）に示される条件にて、硬質被覆層の下部層としてＴｉ化合物層を、表４に示される組み合わせで、かつ目標層厚で蒸着形成し、ついで同じく表３に示される条件にて、結晶構造がκ型またはθ型の（Ａｌ，Ｚｒ）2Ｏ3層を同じく表４に示される組み合わせで、かつ目標層厚で蒸着形成し、ついで前記κ型またはθ型の（Ａｌ，Ｚｒ）2Ｏ3層の表面に、ＺｒＯ２層を同じく表３に示される条件で表４に示される組み合わせで、かつ目標層厚で蒸着形成した状態で、これに３０ｋＰａのＡｒ雰囲気中、温度：１１００℃に１０〜６０分の範囲内の所定の時間保持の条件で加熱処理を施して、前記κ型またはθ型の結晶構造の（Ａｌ，Ｚｒ）2Ｏ3層をα型結晶構造の（Ａｌ，Ｚｒ）2Ｏ3層に変態させて加熱変態α型（Ａｌ，Ｚｒ）2Ｏ3層としてなる上部層を形成することにより本発明被覆サーメット工具１〜１３をそれぞれ製造した。
【００２１】
また、比較の目的で、表５に示される通り、硬質被覆層の上部層として同じく表３に示される条件で、同じく表５に示される目標層厚の蒸着α型Ａｌ2Ｏ3層を形成し、かつ上記のＺｒＯ２層の形成および上記条件での加熱処理を行わない以外は同一の条件で従来被覆サーメット工具１〜１３をそれぞれ製造した。
【００２２】
ついで、上記の本発明被覆サーメット工具と従来被覆サーメット工具の硬質被覆層を構成する加熱変態α型（Ａｌ，Ｚｒ）2Ｏ3層と蒸着α型Ａｌ2Ｏ3層について、電界放出型走査電子顕微鏡を用いて、傾斜角度数分布グラフをそれぞれ作成した。
すなわち、上記傾斜角度数分布グラフは、上記の加熱変態α型（Ａｌ，Ｚｒ）2Ｏ3層および蒸着α型Ａｌ2Ｏ3層の表面を研磨面とした状態で、電界放出型走査電子顕微鏡の鏡筒内にセットし、前記研磨面に７０度の入射角度で１５ｋＶの加速電圧の電子線を１ｎＡの照射電流で、前記表面研磨面の測定範囲内に存在する六方晶結晶格子を有する結晶粒個々に照射して、電子後方散乱回折像装置を用い、３０×５０μｍの領域を０．１μｍ／ｓｔｅｐの間隔で、前記表面研磨面の法線に対して、前記結晶粒の結晶面である（０００１）面の法線がなす傾斜角を測定し、この測定結果に基づいて、前記測定傾斜角のうち、０〜４５度の範囲内にある測定傾斜角を０．２５度のピッチ毎に区分すると共に、各区分内に存在する度数を集計することにより作成した。
【００２３】
この結果得られた各種の加熱変態α型（Ａｌ，Ｚｒ）2Ｏ3層および蒸着α型Ａｌ2Ｏ3層の傾斜角度数分布グラフにおいて、（０００１）面が最高ピークを示す傾斜角区分、並びに３〜１６度の範囲内の傾斜角区分内に存在する傾斜角度数の傾斜角度数分布グラフ全体の傾斜角度数に占める割合をそれぞれ表４，５にそれぞれ示した。
【００２４】
上記の各種の傾斜角度数分布グラフにおいて、表４，５にそれぞれ示される通り、本発明被覆サーメット工具の加熱変態α型（Ａｌ，Ｚｒ）2Ｏ3層は、いずれも（０００１）面の測定傾斜角の分布が３〜１６度の範囲内の傾斜角区分に最高ピークが現れ、かつ３〜１６度の範囲内の傾斜角区分内に存在する傾斜角度数の割合が４５％以上である傾斜角度数分布グラフを示すのに対して、従来被覆サーメット工具の蒸着α−Ａｌ2Ｏ3層は、いずれも（０００１）面の測定傾斜角の分布が０〜４５度の範囲内で不偏的で、最高ピークが存在せず、３〜１６度の範囲内の傾斜角区分内に存在する傾斜角度数の割合も２５％以下である傾斜角度数分布グラフを示すものであった。
なお、図２は、本発明被覆サーメット工具７の加熱変態α型（Ａｌ，Ｚｒ）2Ｏ3層の傾斜角度数分布グラフ、図３は、従来被覆サーメット工具２の蒸着α型Ａｌ2Ｏ3層の傾斜角度数分布グラフをそれぞれ示すものである。
【００２５】
また、この結果得られた本発明被覆サーメット工具１〜１３および従来被覆サーメット工具１〜１３について、これの硬質被覆層の構成層を電子線マイクロアナライザー（ＥＰＭＡ）で測定（層の縦断面を観察）したところ、前者ではいずれも目標組成と実質的に同じ組成を有するＴｉ化合物層と加熱変態α型（Ａｌ，Ｚｒ）2Ｏ3層、さらにＺｒＯ２層からなることが確認された。一方後者でも、いずれも同じく目標組成と実質的に同じ組成を有するＴｉ化合物と蒸着α型Ａｌ2Ｏ3層からなることが確認された。さらに、これらの被覆サーメット工具の硬質被覆層の構成層の厚さを走査型電子顕微鏡を用いて測定（同じく縦断面測定）したところ、いずれも目標層厚と実質的に同じ平均層厚（５点測定の平均値）を示した。
【００２６】
つぎに、上記の各種の被覆サーメット工具をいずれも工具鋼製バイトの先端部に固定治具にてネジ止めした状態で、本発明被覆サーメット工具１〜１３および従来被覆サーメット工具１〜１３について、
被削材：ＪＩＳ・Ｓ３５Ｃの長さ方向等間隔４本縦溝入り丸棒、
切削速度：４５０ｍ／ｍｉｎ、
切り込み：１．５ｍｍ、
送り：０．３ｍｍ／ｒｅｖ、
切削時間：５分、
の条件（切削条件Ａ）での炭素鋼の乾式高速断続切削試験（通常の切削速度は２００ｍ／ｍｉｎ）、
被削材：ＪＩＳ・ＳＣｒ４３０の長さ方向等間隔４本縦溝入り丸棒、
切削速度：４００ｍ／ｍｉｎ、
切り込み：１．５ｍｍ、
送り：０．３ｍｍ／ｒｅｖ、
切削時間：５分、
の条件（切削条件Ｂ）での合金鋼の乾式高速断続切削試験（通常の切削速度は２００ｍ／ｍｉｎ）、
被削材：ＪＩＳ・ＦＣ３００の長さ方向等間隔４本縦溝入り丸棒、
切削速度：３５０ｍ／ｍｉｎ、
切り込み：１．５ｍｍ、
送り：０．３ｍｍ／ｒｅｖ、
切削時間：５分、
の条件（切削条件Ｃ）での鋳鉄の乾式高速断続切削試験（通常の切削速度は２５０ｍ／ｍｉｎ）を行い、いずれの切削試験でも切刃の逃げ面摩耗幅を測定した。この測定結果を表６に示した。
【００２７】
【表１】
2005279917.tif 000002
【００２８】
【表２】
2005279917.tif 000003
【００２９】
【表３】
2005279917.tif 000004
【００３０】
【表４】
2005279917.tif 000005
【００３１】
【表５】
2005279917.tif 000006
【００３２】
【表６】
2005279917.tif 000007
【００３３】
表４〜６に示される結果から、本発明被覆サーメット工具１〜１３は、いずれも硬質被覆層の上部層が、（０００１）面の傾斜角が３〜１６度の範囲内の傾斜角区分で最高ピークを示すと共に、前記３〜１６度の傾斜角区分範囲内に存在する度数の合計割合が４５％以上を占める傾斜角度数分布グラフを示す加熱変態α型（Ａｌ，Ｚｒ）2Ｏ3層で構成され、機械的熱的衝撃がきわめて高く、かつ高い発熱を伴なう鋼や鋳鉄の高速断続切削でも、硬質被覆層の上部層を構成する加熱変態α型（Ａｌ，Ｔｉ）2Ｏ3層が、すぐれた高温硬さおよび耐熱性に加えて、すぐれた耐チッピング性を発揮することから、切刃部のチッピング発生が著しく抑制され、すぐれた耐摩耗性を示すのに対して、硬質被覆層の上部層が、（０００１）面の測定傾斜角の分布が０〜４５度の範囲内で不偏的で、最高ピークが存在しない傾斜角度数分布グラフを示す蒸着α型Ａｌ2Ｏ3層で構成された従来被覆サーメット工具１〜１３においては、いずれも高速断続切削では前記蒸着α−Ａｌ2Ｏ3層が激しい機械的熱的衝撃に耐えられず、切刃部にチッピングが発生し、比較的短時間で使用寿命に至ることが明らかである。
【００３４】
上述のように、この発明の被覆サーメット工具は、各種鋼や鋳鉄などの通常の条件での連続切削や断続切削は勿論のこと、特に機械的熱的衝撃がきわめて高く、かつ高い発熱を伴なう切削条件の最も厳しい高速断続切削でもすぐれた耐チッピング性を示し、長期に亘ってすぐれた切削性能を発揮するものであるから、切削装置の高性能化並びに切削加工の省力化および省エネ化、さらに低コスト化に十分満足に対応できるものである。
【図面の簡単な説明】
【００３５】
【図１】硬質被覆層を構成する各種の加熱変態α型（Ａｌ，Ｚｒ）2Ｏ3層および蒸着α型Ａｌ2Ｏ3層における結晶粒の（０００１）面の傾斜角の測定範囲を示す概略説明図である。
【図２】本発明被覆サーメット工具７の硬質被覆層を構成する加熱変態α型（Ａｌ，Ｚｒ）2Ｏ3層の（０００１）面の傾斜角度数分布グラフである。
【図３】従来被覆サーメット工具２の硬質被覆層を構成する蒸着α型Ａｌ2Ｏ3層の（０００１）面の傾斜角度数分布グラフである。
【図１】
2005279917.tif 000008
【図２】
2005279917.tif 000009
【図３】
2005279917.tif 000010